СПОСОБ ИЗГОТОВЛЕНИЯ СТАЛЬНОЙ ТРУБЫ ЛАЗЕРНОЙ СВАРКОЙ

1. Способ изготовления сваренной лазером стальной трубы посредством формирования стальной полосы в цилиндрическую открытую трубу с помощью формовочных валков и выполнения лазерной сварки по краям открытой трубы испусканием лазерного луча на края открытой трубы при сжатии краев сжимающими валками, причем лазерная сварка включает: испускание двух лазерных лучей вдоль краев верхней поверхности открытой трубы, указанные лазерные лучи передаются через разные оптические стекловолокна и имеют сфокусированные пятна, диаметры которых превышают 0,3 мм; испускание лазерных лучей таким образом, чтобы передний лазерный луч из двух лазерных лучей и задний лазерный луч из двух лазерных лучей были наклонены к направлению выполнения сварки, причем угол падения определяется относительно направления, перпендикулярного верхней поверхности открытой трубы, при этом передний лазерный луч падает на верхнюю поверхность открытой трубы в направлении сварки перед задним лазерным лучом, а задний лазерный луч падает на верхнюю поверхность открытой трубы в направлении сварки позади переднего лазерного луча; установку угла падения переднего лазерного луча таким образом, чтобы он был больше угла падения заднего лазерного луча; и установку промежутка между центром переднего лазерного луча и центром заднего лазерного луча на задней поверхности открытой трубы таким образом, чтобы он составлял 1 мм или более.
2. Способ изготовления сваренной лазером стальной трубы по п.1, в котором углы падения переднего лазерного луча и заднего лазерного луча находятся в пределах диапазона от 5 до 50°.
3. Способ изготовления сваренной лазером стальной трубы по п.1 или 2, в котором передний лазерный луч и/или задний лазерный луч разделяют на два луча при помощи оптического элемента и испускают с обеих сторон указанных краев.
4. Способ изготовления сваренной лазером стальной трубы по п.1 или 2, в котором при выполнении лазерной сварки производят осадку на свариваемом участке в диапазоне от 0,2 до 1,0 мм.
5. Способ изготовления сваренной лазером стальной трубы по п.1 или 2, в котором при выполнении лазерной сварки сумма мощностей переднего лазерного луча и заднего лазерного луча превышает 16 кВт и скорость сварки составляет более 7 м/мин.
6. Способ изготовления сваренной лазером стальной трубы по п.1 или 2, в котором до выполнения лазерной сварки обеспечивают предварительный нагрев стальной полосы и после выполнения лазерной сварки валик сварного шва обрабатывают на станке или шлифованием.
7. Способ изготовления сваренной лазером стальной трубы по п.3, в котором при выполнении лазерной сварки производят осадку на свариваемом участке в диапазоне от 0,2 до 1,0 мм.
8. Способ изготовления сваренной лазером стальной трубы по п.3, в котором при выполнении лазерной сварки сумма мощностей переднего лазерного луча и заднего лазерного луча превышает 16 кВт и скорость сварки составляет более 7 м/мин.
9. Способ изготовления сваренной лазером стальной трубы по п.4, в котором при выполнении лазерной сварки сумма мощностей переднего лазерного луча и заднего лазерного луча превышает 16 кВт и скорость сварки составляет более 7 м/мин.
10. Способ изготовления сваренной лазером стальной трубы по п.7, в котором при выполнении лазерной сварки сумма мощностей переднего лазерного луча и заднего лазерного луча превышает 16 кВт и скорость сварки составляет более 7 м/мин.
11. Способ изготовления сваренной лазером стальной трубы по п.3, в котором до выполнения лазерной сварки обеспечивают предварительный нагрев стальной полосы и после выполнения лазерной сварки валик сварного шва обрабатывают на станке или шлифованием.
12. Способ изготовления сваренной лазером стальной трубы по п.4, в котором до выполнения лазерной сварки обеспечивают предварительный нагрев стальной полосы и после выполнения лазерной сварки валик сварного шва обрабатывают на станке или шлифованием.
13. Способ изготовления сваренной лазером стальной трубы по п.7, в котором до выполнения лазерной сварки обеспечивают предварительный нагрев стальной полосы и после выполнения лазерной сварки валик сварного шва обрабатывают на станке или шлифованием.
14. Способ изготовления сваренной лазером стальной трубы по п.5, в котором до выполнения лазерной сварки обеспечивают предварительный нагрев стальной полосы и после выполнения лазерной сварки валик сварного шва обрабатывают на станке или шлифованием.
15. Способ изготовления сваренной лазером стальной трубы по п.8, в котором до выполнения лазерной сварки обеспечивают предварительный нагрев стальной полосы и после выполнения лазерной сварки валик сварного шва обрабатывают на станке или шлифованием.
16. Способ изготовления сваренной лазером стальной трубы по п.9, в котором до выполнения лазерной сварки обеспечивают предварительный нагрев стальной полосы и после выполнения лазерной сварки валик сварного шва обрабатывают на станке или шлифованием.
17. Способ изготовления сваренной лазером стальной трубы по п.10, в котором до выполнения лазерной сварки обеспечивают предварительный нагрев стальной полосы и после выполнения лазерной сварки валик сварного шва обрабатывают на станке или шлифованием.